(57)【要約】【課題】廃水処理スラッジの焼却処理および重金属の回収を低コストで実現する重金属吸着材を提供する。【解決手段】重金属吸着材の製造方法であって、針葉樹バークを熱アルカリ処理してアルカリ抽出液を得る工程と、前記アルカリ抽出液のｐＨを調整し、炭素系材料を加えて撹拌した後、分離して炭素系材料と樹皮フェノール酸との複合体でなる重金属吸着材を得る工程と、を備える。【選択図】  図１
2008037925.tif 000002
【特許請求の範囲】
【請求項１】
炭素系材料に、樹皮フェノール酸が担持されていることを特徴とする重金属吸着材。
【請求項２】
前記樹皮フェノール酸は、
構造式
【化１】
2008037925.tif 000007
で示される部分構造を有することを特徴とする請求項１に記載の重金属吸着材。
【請求項３】
前記炭素系材料は、活性炭であることを特徴とする請求項１または請求項２に記載の重金属吸着材。
【請求項４】
針葉樹バークを熱アルカリ処理してアルカリ抽出液を得る工程と、
前記アルカリ抽出液のｐＨを調整し、炭素系材料を加えて撹拌した後、分離して炭素系材料と樹皮フェノール酸との複合体でなる重金属吸着材を得る工程と、
を備えることを特徴とする重金属吸着材の製造方法。
【請求項５】
前記針葉樹バークは、スギ樹皮であることを特徴とする請求項４に記載の重金属吸着材の製造方法。
【請求項６】
前記炭素系材料は、活性炭であることを特徴とする請求項４または請求項５に記載の重金属吸着材の製造方法。
【請求項７】
前記アルカリ抽出液のｐＨを２．０〜３．０に調整することを特徴とする請求項４乃至請求項６のいずれか一項に記載の重金属吸着材の製造方法。
【発明の詳細な説明】
【技術分野】
【０００１】
この発明は重金属吸着材およびその製造方法に関し、さらに詳しくは、クロム（Ｃｒ）などを含む重金属排水などの処理に用いることができる重金属吸着材およびその製造方法に関する。
【背景技術】
【０００２】
クロムなどを含む重金属排水などの処理としては、塩基性条件で重金属を凝集沈殿させる方法が知られている（例えば、非特許文献１参照）。具体的には、この方法では、水酸化カルシウムなどのアルカリ添加によって排水を高ｐＨにし、重金属を水酸化物として沈殿させている。その結果、この方法では大量の無機系スラッジが発生する。この無機系スラッジは、産業廃棄物として再処理される。このスラッジの処理には莫大な費用と作業を伴う。さらには、最終処分場の不足が差し迫った問題となっている。また、アルカリ沈殿処理後の廃液中には低濃度の重金属が残留することも多い。この場合には、高分子凝集剤や吸着樹脂などによる二次処理が必要とされている。しかしながら、高分子凝集剤や吸着樹脂の多くは廃棄物処理用としては高価であり、低コストで選択性の高い吸着材の開発が要望されている。
【０００３】
このような要望に答える手段として、炭化物や生物系材料などの有機資材を重金属の吸着材に利用することによりスラッジの焼却および重金属の回収が可能となることは容易に想定される。このような有機資材を重金属の吸着材として利用する技術として、金属線を含む廃タイヤを原料として製造される活性炭を用いることが提案されている（例えば、特許文献１参照）。しかし、この方法は、処理資材重量あたりの吸着量や除去効率に難があり、必ずしも有効な解決手段とはなっていない。
【０００４】
また、ペーパースラッジを原料として製造される活性炭を用いることも提案されている（例えば、特許文献２参照）。しかし、この方法では、カオリンクレー、炭酸カルシウム、タルクなどの無機成分５０％以上含むため、焼却によるスラッジの処理が不可能である。
【０００５】
さらに、従来の技術として、市販のタンニンを用いた金属元素吸着剤の製造方法および吸着材による金属元素の吸着分離法（例えば、特許文献３参照）や、ホルムアルデヒド処理した樹木による重金属の除去方法（例えば、特許文献４参照）が知られている。しかし、これらの方法では、いずれもホルムアルデヒドを使用するため安全性に問題がある。
【非特許文献１】特許庁ホームページ、資料室（その他参考情報）、標準技術集、金属表面処理における６価クロムフリー等の環境応用技術、“重金属の沈殿分離Ａ−Ａ２−３”、インターネット＜ＵＲＬ：http://www.jpo.go.jp/shiryou/index.htm
【特許文献１】特開平７−３２８４３４号公報
【特許文献２】特開２００５−３４９３４９号公報
【特許文献３】特開平５−６６２９１号公報
【特許文献４】特開平６−１５２５６号公報
【発明の開示】
【発明が解決しようとする課題】
【０００６】
本発明は、上記した諸問題に着目して創案されたものであり、その目的とするところは、廃水処理スラッジの焼却処理および重金属の回収を低コストで実現する、重金属吸着材およびぞの製造方法を提供することにある。
【課題を解決するための手段】
【０００７】
本発明の第１の特徴は、重金属吸着材であって、炭素系材料に、樹皮フェノール酸が担持されていることを要旨とする。
【０００８】
本発明の第２の特徴は、重金属吸着材の製造方法であって、針葉樹バークを熱アルカリ処理してアルカリ抽出液を得る工程と、前記アルカリ抽出液のｐＨを調整し、炭素系材料を加えて撹拌した後、分離して炭素系材料と樹皮フェノール酸との複合体でなる重金属吸着材を得る工程と、を備えることを要旨とする。
【発明の効果】
【０００９】
本発明によれば、廃水処理スラッジの焼却処理および重金属の回収を低コストで実現する、重金属吸着材を得ることができる。
【発明を実施するための最良の形態】
【００１０】
本発明では、炭素系材料に針葉樹バーク（樹皮）の熱アルカリ抽出によって得られる樹皮フェノール酸を吸着・担持させることにより、重金属吸着能力に優れた吸着剤の製造を可能にした。
【００１１】
樹皮フェノール酸は、針葉樹バークに含まれている縮合型タンニンが、熱アルカリ処理の過程で変性・溶出した物質と考えられている（P.E. Laks 他，Holzforschung 41, 287-292, 1987 年）。縮合型タンニンは、下記の構造式で表される。
【化２】
2008037925.tif 000003
【００１２】
この樹皮フェノール酸と縮合型タンニンとの構造上の相違点は、樹皮フェノール酸のみが、下記の構造式で示される部分構造を有することである。この部分構造は、縮合型タンニンには存在しない。
【化３】
2008037925.tif 000004
【００１３】
上記構造式で表される部分構造は、縮合型タンニンを熱アルカリ処理した後に、赤外（ＩＲ）スペクトルにおいて１７００〜１７５０ｃｍ−１にカルボニル基由来の吸収が出現することにより確認できる。上記部分構造を有する物質は、カテキン酸もしくはプロアントシアニジン類を熱アルカリ処理することによっても取得可能であり、この場合、カテキン酸およびその関連化合物が得られる（S. Ohara ら， Journal of Wood Chemistry and Technolgy 11, 195-208, 1991 年）。
【００１４】
樹皮フェノール酸は水溶性の物質であるため、そのままでは重金属吸着用資材として用いることは不可能である。しかしながら、本発明に係る製造方法によれば、樹皮フェノール酸と炭素系材料を水中で混合してｐＨを酸性に変化させるだけで、容易に不溶性の複合体を製造することができる。すなわち、得られた炭素系材料−樹皮フェノール酸複合体を水中に再分散し、ｐＨを弱酸性から中性領域に変化させても、樹皮フェノール酸が再溶出することはない。また、未変性の縮合型タンニンでは、水溶液を酸性化すると、それ自体が凝集・沈殿してしまうため、同様の方法で炭素系材料に吸着させることはできない。
【００１５】
そこで、本発明に係る重金属吸着材の製造方法は、針葉樹バークを熱アルカリ処理してアルカリ抽出液を得る工程と、前記アルカリ抽出液のｐＨを調整し、炭素系材料を加えて撹拌した後、分離して炭素系材料と樹皮フェノール酸との複合体でなる重金属吸着材を得る工程と、を備えることを特徴とする。
【００１６】
以下、本発明の実施例を比較例とともに具体的に説明する。
【００１７】
（実施例１）
ｎ−ヘキサンを用いて脱脂・乾燥させたスギ樹皮５０ｇに１％ＮａＯＨ水溶液４００ｍｌを加え、１０５℃にて１時間抽出後、濾過してアルカリ抽出液を得た。抽出物（１５ｍｇ）を含むアルカリ抽出液のｐＨを希塩酸を滴下することにより種々に調整し、それぞれに市販の活性炭（３００ｍｇ）を加えて２４時間撹拌し、遠心分離することにより炭素系材料−樹皮フェノール酸複合体を得た。活性炭に対する樹皮フェノール酸の吸着量を、上澄み液の吸光度（２７６．５ｎｍ）の減少に基づいて算出したところ、図１に示すように、ｐＨ２．０の条件で抽出物の約９０％が活性炭に吸着された。なお、図１から判るように、ｐＨ２．０〜３．０の範囲で樹皮フェノール酸が活性炭へ約５０％以上吸着される。
【００１８】
（実施例２）
炭素系材料−樹皮フェノール酸複合体による６価クロムの除去
実施例１と同様にして得られた炭素系材料−樹皮フェノール酸複合体２００ｍｇを、１００ｐｐｍのＣｒ（ＶＩ）水溶液１５ｍｌに添加して３時間撹拌した後、遠心分離して、上澄み液のクロム濃度を調べた。残留クロム濃度は、原子吸光光度計を用いて全クロム濃度として算出した。下表１に示すように、炭素系材料−樹皮フェノール酸複合体は、ｐＨ３〜６の弱酸性領域においてクロム濃度を９５％以上減少させた。
【表１】
2008037925.tif 000005
【００１９】
（比較例１）
炭素系材料による６価クロムの除去
市販の活性炭２００ｍｇを１００ｐｐｍのＣｒ（ＶＩ）水溶液１５ｍｌに添加した後、実施例２と同様にして活性炭処理後の残留クロム濃度を調べた。下表２に示すように、炭素系材料−樹皮フェノール酸複合体と比較すると、活性炭単独ではｐＨ２〜８の全領域においてクロム濃度の除去率が劣っており、最大でも８４％（残留濃度１６．０ｐｐｍ）にとどまった。また、吸着材としての性能を最大に発揮できるｐＨ領域も、炭素系材料−樹皮フェノール酸複合体に比較して狭い範囲に限定されることが明らかであった。
【表２】
2008037925.tif 000006
【００２０】
上述のように、本発明に係る重金属吸着材は、活性炭だけを用いた場合に比べて大幅に６価クロムを除去する能力がある。
【００２１】
また、本発明の重金属吸着材の製造方法は、針葉樹バークを熱アルカリ処理してアルカリ抽出液を取り出し、このアルカリ抽出液のｐＨを調整し、炭素系材料を加えて撹拌した後、分離するだけでよいため、低コストで重金属吸着材を提供することができる。
【００２２】
なお、上記した実施例では、針葉樹バークとして、スギの樹皮を用いた例を示したが、この他にヒノキ、カラマツ、エゾマツ、アカマツなどの針葉樹を適用することが可能である。
【００２３】
また、アルカリ抽出液を調整する際に、１％ＮａＯＨ水溶液を用いたが、アルカリ溶液としては、ＮａＯＨの他の塩基を用いてもよいし、濃度は１％に限定されるものではない。
【産業上の利用可能性】
【００２４】
本発明は、６価クロムなどの重金属に汚染された土壌や鉱山・工場廃水の処理に用いる重金属吸着用資材および汚染廃水の浄化処理の用途にも適用できる。
【図面の簡単な説明】
【００２５】
【図１】樹皮フェノール酸の活性炭への吸着率とｐＨとの関係を示す図。
【図１】
2008037925.tif 000008